【事件の表示】
　特願２００６−３０９０５３「レーザー発振方法およびレーザー装置」拒絶査定不服審判事件〔平成２０年　５月２９日出願公開、特開２００８−１２４３７１〕について、次のとおり審決する。
【結　論】
　本件審判の請求は、成り立たない。
【理　由】
１　手続の経緯・本願発明
　本願は、平成１８年１１月１５日の出願であって、平成２４年７月３１日付けで手続補正がなされたところ、同年９月１９日付けで拒絶査定がなされ、これに対し、同年１２月２５日に拒絶査定不服審判請求がなされると同時に手続補正がなされ、その後、当審において平成２５年７月１０日付けで拒絶理由が通知され、同年９月１３日付けで手続補正がなされたものである。
　
　そして、本願の請求項に係る発明は、平成２５年９月１３日付け手続補正後の明細書、特許請求の範囲及び図面の記載からみて、その特許請求の範囲の請求項１〜８に記載された事項によって特定されるものと認められるところ、その請求項５に係る発明は次のものである。
　
「共振器内にレーザー媒質を配置し、前記レーザー媒質に励起光を入射することにより前記共振器内においてレーザー発振を生じさせて、前記共振器からレーザー光を出射させるレーザー装置において、
　前記レーザー媒質はロッド状体であって、カーネット構造を有して化学式がＹ３Ａｌ５Ｏ１２として表される透明なＹＡＧセラミックにレーザー活性イオンとしてＴｍとＨｏとを添加した材料たるＴｍ，Ｈｏ：ＹＡＧセラミックよりなる第１領域と、前記ロッド状体の軸方向に沿って前記第１領域の両側にそれぞれ位置し、レーザー活性イオンを添加しない前記ＹＡＧセラミックよりなる第２領域および第３領域とにより構成されたレーザー媒質であり、
　前記レーザー媒質を、前記共振器内で前記第２領域および前記第３領域を支持した状態で、前記第１領域のみに前記第１領域の外周面から波長７８０ｎｍ〜７９０ｎｍの波長帯の励起光を入射して励起することで、波長が１．９μｍ〜２．２μｍで変化するレーザー光を生成するものであって、
　前記ＹＡＧセラミックは、サイズが１ｍｍ以下の単結晶を集合することによってできる多結晶体からなる固体レーザーであり、
　前記ＹＡＧセラミックに添加するＴｍとＨｏとの添加濃度は、それぞれ
　　３≦Ｔｍ≦６％
　　０．３≦Ｈｏ≦０．４％
であり、
　ＴｍおよびＨｏを添加した前記ＹＡＧセラミックたるＴｍ，Ｈｏ：ＹＡＧセラミックは、該Ｔｍ、Ｈｏ：ＹＡＧセラミックと同濃度のＴｍおよびＨｏをＹＡＧ単結晶に添加したＴｍ，Ｈｏ：ＹＡＧ単結晶と同等の吸収特性を示す
　ことを特徴とするレーザー装置。」（以下「本願発明」という。）
　
　
２　引用刊行物の記載事項
（１）引用刊行物１
　当審において通知した拒絶の理由に引用した、本願の出願前に頒布された刊行物である特開２００１−１１１１４９号公報（以下「引用刊行物１」という。）には、図とともに下記の事項が記載されている。
　ア　「【０００２】
【従来の技術】Ｅｒ、ＨｏおよびＴｍ等のいわゆる３準位レーザと呼ばれるレーザに用いられるレーザ媒質は、その発振波長に対して吸収特性を示す。そのため、それらのイオンをドープしたＹＡＧロッド（固体レーザ媒質の例）を搭載したレーザ発振器の発振効率を向上させるためには、発振波長に対して吸収を低減させることが必要不可欠である。
【０００３】図１０（ａ）および（ｂ）に、通常、それらの３準位となるイオンをドープしたＹＡＧロッドを用いたレーザ発振器の模式図を示す。図１０（ａ）は正面図であり、図１０（ｂ）は側面図である。
【０００４】このレーザ発振器は側面励起であり、ＹＡＧロッド３３の外径が数ｍｍである。このＹＡＧロッド３３は冷却水３４が循環しているフローチューブ３５の中に設けられている。また、フローチューブ３５の外側にはＹＡＧロッド３３に平行に、相互に９０度の角度で励起光を発する半導体レーザであるレーザダイオード（以下、ＬＤと記す）３６ａ〜３６ｄが設けられている。
【０００５】なお、ＹＡＧロッド３３はここではレーザ媒質を側面励起して使用されるので、非励起部分３７ａ、３７ｂにイオンをドープしないものを接合している。これは、ＬＤ３６ａ〜３６ｄからの励起光を良好に吸収させるにはイオン濃度を高める必要があが、その半面、イオン濃度が高まると吸収は増加するが吸収損失も増加する。特に、励起されない部分での吸収損失が大きい。そのため、非励起部分３７ａ、３７ｂにイオンをドープしないものを拡散接合し、ＹＡＧロッド３３の吸収損失の低減を図っている。」
　イ　上記アに照らして図１０をみると、ＹＡＧロッド３３は、Ｅｒ、ＨｏおよびＴｍ等イオンをドープした励起部分の両端に、イオンをドープしない非励起部分３７ａ、３７ｂを接合している、といえる。
　
　よって、上記の記載を総合すると、引用刊行物１には、次の発明（以下「引用発明１」という。）が記載されていると認められる。
　
「Ｅｒ、ＨｏおよびＴｍ等イオンをドープしたＹＡＧロッドを搭載したレーザ発振器であって、
　このレーザ発振器は側面励起であり、ＹＡＧロッド３３が冷却水３４が循環しているフローチューブ３５の中に設けられており、フローチューブ３５の外側にはＹＡＧロッド３３に平行に、相互に９０度の角度で励起光を発する半導体レーザであるレーザダイオード３６ａ〜３６ｄが設けられており、
　ＹＡＧロッド３３は、Ｅｒ、ＨｏおよびＴｍ等イオンをドープした励起部分の両端に、イオンをドープしない非励起部分３７ａ、３７ｂを接合している、レーザ発振器。」
　
（２）引用刊行物２
　同じく、特開平５−３０１７６９号公報（以下「引用刊行物２」という。）には、図とともに下記の事項が記載されている。
　ア　「【特許請求の範囲】
【請求項１】  Ｆイオン一種またはＦイオンとＳｉ，Ｎａ，Ｍｇ，Ｃａ，Ｌｉの二種以上と、ランタニド元素及びＣｒ、Ｔｉ元素の一種以上とを含有し、焼結体の平均粒子径が５〜１０００μｍで気孔率が１％以下のガーネット構造を有するレーザ用多結晶透明セラミックス。」
　イ　「【０００７】
【作用】本発明のレーザ用多結晶透明セラミックスは、ＹＡＧ，ＧＧＧ，ＧＳＧＧ等の適切な粒度の原料粉末を使用し、これにＦイオン一種またはＦイオンとＳｉ，Ｎａ，Ｍｇ，Ｃａ，Ｌｉの二種以上と、ランタニド元素及びＣｒ、Ｔｉ元素の発光元素又は増感元素を一種又は二種以上含有し、適正な条件下で焼結を行なうことで、レーザ発振機能を付加された透明な高密度焼結体を得ることができる。
【０００８】ＹＡＧの場合、まず純度９９重量％、好ましくは９９．９重量％以上のＹ２Ｏ３ 、Ａｌ２Ｏ３を用い、さらに発光元素や増感元素となるランタニド元素の酸化物（Ｌａ２Ｏ３，Ｃｅ２Ｏ３、Ｐｒ６Ｏ１１，Ｎｄ２Ｏ３，Ｐｍ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３、Ｔｍ２Ｏ３，Ｙｂ２Ｏ３，Ｌｕ２Ｏ３）及びＴｉＯ２，Ｃｒ２Ｏ３などの酸化物をガーネット組成となるように秤量する。または、アルコキシド法や共沈法などによって予め組成的に均一にした湿式合成粉末を用いることもできる。これにＦイオン一種またはＦイオンとＳｉ，Ｎａ，Ｍｇ，Ｃａ，Ｌｉの二種以上を適量添加する。ここで、Ｙ２Ｏ３及びＡｌ２Ｏ３の純度が９９重量％未満では不純物の作用によって良品のレーザ材料を得ることが困難となる。また、焼結体の平均粒子径や密度として特許請求の範囲のものを得るためには、原料粉末の一次粒径が１μｍ以下のＡｌ２Ｏ３及びＹ２Ｏ３を使用することが好ましい。」
　ウ　「【００１３】固体レーザとして用いるためには、焼結体の密度が理論密度の９９．０％以上（気孔率では１％以下）を有し、且つ多結晶体を構成する平均粒子径が５〜１０００μｍの範囲であることが必要である。…また焼結体の粒子径が１０００μｍより大きいと発光元素を均一に固溶できなかったり、粒界部に発光元素が偏析したりして光学的に均質で透明なものとはなりにくく、逆に５μｍより小さいと実用に供するだけの透明度が得られない。」
　
　よって、上記の記載を総合すると、引用刊行物２には、次の発明（以下「引用発明２」という。）が記載されていると認められる。
　
「ＹＡＧ，ＧＧＧ，ＧＳＧＧ等の適切な粒度の原料粉末を使用するレーザ用多結晶透明セラミックスであって、
　ＹＡＧの場合、まず純度９９重量％、好ましくは９９．９重量％以上のＹ２Ｏ３ 、Ａｌ２Ｏ３を用い、さらに発光元素や増感元素となるランタニド元素の酸化物（Ｌａ２Ｏ３，Ｃｅ２Ｏ３、Ｐｒ６Ｏ１１，Ｎｄ２Ｏ３，Ｐｍ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３、Ｔｍ２Ｏ３，Ｙｂ２Ｏ３，Ｌｕ２Ｏ３）及びＴｉＯ２，Ｃｒ２Ｏ３などの酸化物をガーネット組成となるように秤量し、
　固体レーザとして用いるためには、焼結体の密度が理論密度の９９．０％以上（気孔率では１％以下）を有し、且つ多結晶体を構成する平均粒子径が５〜１０００μｍの範囲であることが必要である、レーザ用多結晶透明セラミックス。」
　
（３）引用刊行物３
　同じく、特開平５−３０１７７０号公報（以下「引用刊行物３」という。）には、図とともに下記の事項が記載されている。
　ア　「【特許請求の範囲】
【請求項１】ＳｉＯ２，Ｌｉ２Ｏ，Ｎａ２Ｏ，ＭｇＯ，ＣａＯの一種以上と、ランタニド元素及びＣｒ、Ｔｉ元素の一種以上とを含有し、焼結体の平均粒子径が５〜１０００μｍで気孔率が１％以下のガーネット構造を有するレーザ用多結晶透明セラミックス。」
　イ　「【０００７】
【作用】本発明のレーザ用多結晶透明セラミックスは、ＹＡＧ，ＧＧＧ，ＧＳＧＧ等の適切な粒度の原料粉末を使用し、これにＳｉＯ２，Ｌｉ２Ｏ，Ｎａ２Ｏ，ＭｇＯ，ＣａＯの一種以上、さらにランタニド元素及びＣｒ、Ｔｉ元素の発光元素又は増感元素を一種又は二種以上含有し、適正な条件下で焼結を行なうことで、レーザ発振機能を付加された透明な高密度焼結体を得ることができる。
【０００８】ＹＡＧの場合、まず純度９９重量％、好ましくは９９．９重量％以上のＹ２Ｏ３、Ａｌ２Ｏ３を用い、さらに発光元素や増感元素となるランタニド元素の酸化物（Ｌａ２Ｏ３，Ｃｅ２Ｏ３、Ｐｒ６Ｏ１１，Ｎｄ２Ｏ３，Ｐｍ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３、Ｔｍ２Ｏ３，Ｙｂ２Ｏ３，Ｌｕ２Ｏ３）及びＴｉＯ２，Ｃｒ２Ｏ３などの酸化物をガーネット組成となるように秤量する。または、アルコキシド法や共沈法などによって予め組成的に均一な湿式合成粉末を用いる。これにＳｉＯ２，Ｌｉ２Ｏ，Ｎａ２Ｏ，ＭｇＯ，ＣａＯの酸化物成分を一種以上適量添加する。ここで、Ｙ２Ｏ３及びＡｌ２Ｏ３の純度が９９重量％未満では不純物の作用によって良品のレーザ材料を得ることが困難となる。また、焼結体の平均粒子径や密度として特許請求の範囲のものを得るためには、原料粉末の一次粒径が１μｍ以下のＡｌ２Ｏ３及びＹ２Ｏ３を使用することが好ましい。」
　ウ　「【００１１】固体レーザとして用いるためには、焼結体の密度が理論密度の９９．０％以上（気孔率では１％以下）を有し、且つ多結晶体を構成する平均粒子径が５〜１０００μｍの範囲であることが必要である。…また焼結体の粒子径が１０００μｍより大きいと発光元素を均一に固溶できなかったり、粒界部に発光元素が偏析したりして光学的に均質で透明なものとはなりにくく、逆に５μｍより小さいと実用に供するだけの透明度が得られない。」
　
　よって、上記の記載を総合すると、引用刊行物３には、次の発明（以下「引用発明３」という。）が記載されていると認められる。
　
「ＹＡＧ，ＧＧＧ，ＧＳＧＧ等の適切な粒度の原料粉末を使用するレーザ用多結晶透明セラミックスであって、
　ＹＡＧの場合、まず純度９９重量％、好ましくは９９．９重量％以上のＹ２Ｏ３、Ａｌ２Ｏ３を用い、さらに発光元素や増感元素となるランタニド元素の酸化物（Ｌａ２Ｏ３，Ｃｅ２Ｏ３、Ｐｒ６Ｏ１１，Ｎｄ２Ｏ３，Ｐｍ２Ｏ３，Ｓｍ２Ｏ３，Ｅｕ２Ｏ３，Ｇｄ２Ｏ３，Ｔｂ２Ｏ３，Ｄｙ２Ｏ３，Ｈｏ２Ｏ３，Ｅｒ２Ｏ３、Ｔｍ２Ｏ３，Ｙｂ２Ｏ３，Ｌｕ２Ｏ３）及びＴｉＯ２，Ｃｒ２Ｏ３などの酸化物をガーネット組成となるように秤量し、
　固体レーザとして用いるためには、焼結体の密度が理論密度の９９．０％以上（気孔率では１％以下）を有し、且つ多結晶体を構成する平均粒子径が５〜１０００μｍの範囲であることが必要である、レーザ用多結晶透明セラミックス。」
　
（４）引用刊行物４
　同じく、Tracy S.Kubo and Thomas J.Kane 「Diode-Pumped Lasers at Five Eye-Safe Wavelengths」IEEE JOURNAL OF QUANTUM ELECTRONICS，１９９２年４月，VOL.28 NO.4，p.1033-1040（以下「引用刊行物４」という。）には、図とともに下記の事項が記載されている（括弧書きで和訳を付した。）。
　ア　「III. Tm:YAG AND Tm, Ho:YAG LASERS
　Thulium:YAG can be diode pumped in the wavelength range from 780 to 785 nm and lases at 2.02 μm at room temperature[3]. … Tm,Ho:YAG is diode pumped at the same Tm absorption used for Tm:YAG[5]. … Table I includes data on these two laser materials, with data on Nd:YAG included for comparison.」
（ＩＩＩ．Ｔｍ：ＹＡＧとＴｍ，Ｈｏ：ＹＡＧレーザー
　ツリウム：ＹＡＧは、室温において、７８０から７８５ｎｍの波長により励起され、２．０２μｍの光を放出するダイオードとなり得る［３］。…Ｔｍ，Ｈｏ：ＹＡＧは、Ｔｍ：ＹＡＧに対して使用されたのと同じＴｍの吸収において励起される［５］。…表Ｉは、これら２つのレーザー物質に関するデータを示し、比較のためにＮｄ：ＹＡＧに関するデータも含まれる。）
　イ　「CW Lasers
　Tm:YAG rods studied were doped at 4, 6, 9, and 10%, and were 3 mm in diameter with lengths of 3 and 5 mm.　Tm, Ho:YAG rods were doped with 6% Tm and 0.1% and 1% Ho with 3 mm length.」
（ＣＷレーザー
　研究されたＴｍ：ＹＡＧロッドは、４、６、９、１０％ドープされ、直径３ｍｍ、長さ３と５ｍｍであった。Ｔｍ，Ｈｏ：ＹＡＧロッドは、Ｔｍが６％、Ｈｏが０．１％と１％ドープされ、長さが３ｍｍであった。）
　ウ　上記アに照らして１０３５頁の表Ｉ（TABLE I）をみると、「Ｔｍ，Ｈｏ：ＹＡＧ」は、励起波長（Pump wavelength）が７８０〜７８５ｎｍであり、２５℃における放出波長（Lasing wavelength）が２．０９μｍであるといえる。
　
　よって、上記の記載を総合すると、引用刊行物４には、次の発明（以下「引用発明４」という。）が記載されていると認められる。
　
「励起波長が７８０〜７８５ｎｍであり、２５℃における放出波長が２．０９μｍであるＴｍ，Ｈｏ：ＹＡＧロッドであって、
　Ｔｍが６％、Ｈｏが０．１％と１％ドープされ、長さが３ｍｍである、Ｔｍ，Ｈｏ：ＹＡＧロッド。」
　
　
３　対比
　本願発明と引用発明１を対比する。
　引用発明１の「レーザ発振器」は、「Ｅｒ、ＨｏおよびＴｍ等イオンをドープしたＹＡＧロッドを搭載し」、「側面励起」のものであって、「フローチューブ３５」の外側には「ＹＡＧロッド３３」に平行に、相互に９０度の角度で励起光を発する「レーザダイオード３６ａ〜３６ｄ」が設けられ、前記「ＹＡＧロッド３３」は、Ｅｒ、ＨｏおよびＴｍ等イオンをドープした励起部分の両端に、イオンをドープしない非励起部分３７ａ、３７ｂを接合しており、また、前記「ＹＡＧロッド３３」が共振器内に配置されていることは明らかであるから、
（１）引用発明１の「（Ｅｒ、ＨｏおよびＴｍ等イオンをドープした励起部分の両端に、イオンをドープしない非励起部分３７ａ、３７ｂを接合した）ＹＡＧロッド３３」と、本願発明の「（ロッド状体であって、カーネット構造を有して化学式がＹ３Ａｌ５Ｏ１２として表される透明なＹＡＧセラミックにレーザー活性イオンとしてＴｍとＨｏとを添加した材料たるＴｍ，Ｈｏ：ＹＡＧセラミックよりなる第１領域と、前記ロッド状体の軸方向に沿って前記第１領域の両側にそれぞれ位置し、レーザー活性イオンを添加しない前記ＹＡＧセラミックよりなる第２領域および第３領域とにより構成された）レーザー媒質」とは、「（ロッド状体であって、カーネット構造を有して化学式がＹ３Ａｌ５Ｏ１２として表される透明なＹＡＧにレーザー活性イオンを添加したＹＡＧよりなる第１領域と、前記ロッド状体の軸方向に沿って前記第１領域の両側にそれぞれ位置し、レーザー活性イオンを添加しない前記ＹＡＧよりなる第２領域および第３領域とにより構成された）レーザー媒質」である点で一致し、
（２）引用発明１の「レーザ発振器」は、本願発明の「（共振器内にレーザー媒質を配置し、前記レーザー媒質に励起光を入射することにより前記共振器内においてレーザー発振を生じさせて、前記共振器からレーザー光を出射させる）レーザー装置」に相当する。
　
　よって、本願発明と引用発明１とは、
「共振器内にレーザー媒質を配置し、前記レーザー媒質に励起光を入射することにより前記共振器内においてレーザー発振を生じさせて、前記共振器からレーザー光を出射させるレーザー装置において、
　前記レーザー媒質はロッド状体であって、カーネット構造を有して化学式がＹ３Ａｌ５Ｏ１２として表される透明なＹＡＧにレーザー活性イオンを添加したＹＡＧよりなる第１領域と、前記ロッド状体の軸方向に沿って前記第１領域の両側にそれぞれ位置し、レーザー活性イオンを添加しない前記ＹＡＧよりなる第２領域および第３領域とにより構成されたレーザー媒質であるレーザー装置。」
の点で一致し、以下の点で相違するものと認められる。  
 　  
　ａ　レーザー媒質を、本願発明では、共振器内で第２領域および第３領域を支持した状態となすのに対し、引用発明１では、そのように支持した状態となすのか否か明らかでない点（以下「相違点１」という。）。
　ｂ　本願発明は、ＹＡＧが、サイズが１ｍｍ以下の単結晶を集合することによってできる多結晶体からなるＹＡＧセラミックの固体レーザーであり、第１領域が、レーザー活性イオンとしてＴｍとＨｏとを添加した材料たるＴｍ，Ｈｏ：ＹＡＧセラミックよりなり、ＹＡＧセラミックに添加するＴｍとＨｏとの添加濃度が、それぞれ３≦Ｔｍ≦６％、０．３≦Ｈｏ≦０．４％であり、前記第１領域のみに前記第１領域の外周面から波長７８０ｎｍ〜７９０ｎｍの波長帯の励起光を入射して励起することで、波長が１．９μｍ〜２．２μｍで変化するレーザー光を生成し、ＴｍおよびＨｏを添加した前記ＹＡＧセラミックたるＴｍ，Ｈｏ：ＹＡＧセラミックは、該Ｔｍ、Ｈｏ：ＹＡＧセラミックと同濃度のＴｍおよびＨｏをＹＡＧ単結晶に添加したＴｍ，Ｈｏ：ＹＡＧ単結晶と同等の吸収特性を示すのに対し、引用発明１は、ＹＡＧがそのようなセラミックであるのか否か明らかでなく、第１領域がレーザー活性イオンとしてＴｍとＨｏとを添加した材料たるＴｍ，Ｈｏ：ＹＡＧセラミックよりなるのか否かも明らかでなく、その添加濃度も不明であり、また、その励起光の波長、生成されるレーザー光の波長も明らかでなく、さらに、ＴｍおよびＨｏを添加した前記ＹＡＧセラミックたるＴｍ，Ｈｏ：ＹＡＧセラミックが、該Ｔｍ、Ｈｏ：ＹＡＧセラミックと同濃度のＴｍおよびＨｏをＹＡＧ単結晶に添加したＴｍ，Ｈｏ：ＹＡＧ単結晶と同等の吸収特性を示すか否かも明らかでない点（以下「相違点２」という。）。
　
　
４　判断
　上記相違点につき検討する。
（１）相違点１について
　共振器内において、レーザー媒質を、レーザー活性イオンの添加されていない両端の領域で支持するようにした固定レーザー装置は、本願の出願時点で周知であるから（必要なら、特開平６−１２０５８６号公報（【００１９】、図５参照。）、特開平１１−８７８１３号公報（【００３１】〜【００３４】、図１参照。）、引用発明１において、当該周知技術を適用して、上記相違点１に係る本願発明の構成となすことは、当業者が容易になし得ることである。
（２）相違点２について
　固体レーザー装置のＹＡＧを、平均粒子径が５〜１０００μｍの多結晶セラミックスで構成する発明（引用発明２、３）は、引用刊行物２、３に記載されているところ、ＹＡＧロッドにＴｍを６％、Ｈｏを０．１％あるいは１％添加し、７８０〜７８５ｎｍ波長の励起光を照射して２．０９μｍ波長のレーザー光を放出するＴｍ，Ｈｏ：ＹＡＧロッドの発明（引用発明４）は、引用刊行物４に記載されているから、引用発明１において、その「ＹＡＧロッド３３」を、平均粒子径が５〜１０００μｍの多結晶セラミックスで構成するとともに、当該「ＹＡＧロッド３３」にＴｍを６％、Ｈｏを０．１％あるいは１％程度添加し、引用発明１の「レーザ発振器」を、７８０〜７８５ｎｍの励起光をＨｏ，Ｔｍイオンをドープした励起部分のみに照射することにより２．０９μｍのレーザー光を放出するようなものとなすことは、当業者が容易になし得ることである。そして、その際、放出されるレーザー光のエネルギー出力を高めるべく、「ＹＡＧロッド３３」に添加するＴｍあるいはＨｏの添加濃度を含む種々の条件を変更し、規定することは、当業者が適宜に定めるべき事項であって、上記Ｈｏの添加濃度を０．１％と１％の間の０．３〜０．４％と定めた点に設計的事項の域を超えるほどの格別の技術的意義があるものとは認められず、また、この点に関する本願発明の奏する効果が、引用発明１〜４から当業者が予測困難な程の格別顕著なものということはできない。
　なお、本願発明の「波長が１．９μｍ〜２．２μｍで変化するレーザー光を生成し」との事項は、本願当初明細書の【００１６】の「…波長が１．９μｍ〜２．２μｍ帯のレーザー光を生成するように…」との記載に照らせば、単に、「波長が１．９μｍ〜２．２μｍ帯のレーザー光を生成し」との事項を意味するものと解される。
　また、本願発明の「ＴｍおよびＨｏを添加した前記ＹＡＧセラミックたるＴｍ，Ｈｏ：ＹＡＧセラミックは、該Ｔｍ、Ｈｏ：ＹＡＧセラミックと同濃度のＴｍおよびＨｏをＹＡＧ単結晶に添加したＴｍ，Ｈｏ：ＹＡＧ単結晶と同等の吸収特性を示す」との特定事項は、本願明細書の【００６２】〜【００６４】及び図４の記載に照らせば、単に、「『Ｔｍ，Ｈｏ：ＹＡＧセラミック』が、それと同濃度のＴｍおよびＨｏをＹＡＧ単結晶に添加した『Ｔｍ，Ｈｏ：ＹＡＧ単結晶』と同等の吸収特性を示す」との物理的事実を述べたにとどまるものと解され、前記特定事項それ自体が上記で検討した事項以上の何らかの事項を特定するものとは認められない。
　よって、引用発明１において、上記相違点２に係る本願発明の構成となすことは、当業者が容易になし得ることである。
　
　そして、本願発明によってもたらされる効果は、引用発明１〜４及び上記周知技術から当業者が予測し得る程度のものである。
　
　
５　むすび
　以上のとおり、本願発明は、引用刊行物１〜４に記載された発明及び周知技術に基いて当業者が容易に発明をすることができたものであるから、特許法第２９条第２項の規定により特許を受けることができない。
　
　よって、結論のとおり審決する。